(57)【要約】  本発明は、２０〜１００ｎｍの平均粒度ｄ５０を有するＣ．Ｉ．ピグメントレッド２５４と、次式（ＩＩ）で表される少なくとも一種の顔料系分散剤を含有することを特徴とする顔料調合物に関する。2010520340.tif 000014
2010520340.tif 000002
【特許請求の範囲】
【請求項１】
２０〜１００ｎｍの平均粒度ｄ５０を有するＣ．Ｉ．ピグメントレッド２５４と、次式（ＩＩ）で表される少なくとも一種の顔料系分散剤を含有することを特徴とする顔料調合物。
【化１】
2010520340.tif 000013
（式中、
ｓは、１〜５の数の数を表し、
ｎは、０〜４の数の数を表し、ここでｓとｎの合計は１〜５となり、
Ｒ３は、分岐状のもしくは非分岐状の、飽和もしくは不飽和の１〜２０個のＣ原子を有する脂肪族炭化水素基、またはＣ５−Ｃ７−シクロアルキル基、または１、２もしくは３個の芳香族環を有する芳香脂肪族もしくは芳香族の基（ここで環は縮合していても、あるいは結合して架橋していてもよい）、またはＯ、ＮおよびＳからなる群から選択されるヘテロ原子を１、２、３または４個含む、１、２もしくは３個の環を有する複素環の基、またはこれらの組み合わせを意味し；ここで、上述の炭化水素基、シクロアルキル基、芳香族の基、芳香脂肪族の基、およびヘテロ芳香族の基は、ＯＨ、ＣＮ、Ｆ、Ｃｌ、Ｂｒ、ＮＯ２、ＣＦ３、Ｃ１−Ｃ６−アルコキシ、Ｓ−Ｃ１−Ｃ６−アルキル、ＮＨＣＯＮＨ２、ＮＨＣ（ＮＨ）ＮＨ２、ＮＨＣＯ−Ｃ１−Ｃ６−アルキル、Ｃ１−Ｃ６−アルキル、ＣＯＯＲ５、ＣＯＯ−Ｅ＋、ＣＯＮＲ５Ｒ６、ＮＲ５Ｒ６、ＳＯ３Ｒ５、ＳＯ３−Ｅ＋およびＳＯ２−ＮＲ５Ｒ６の群から選択される１、２、３または４個の置換基で置換することができ、ここでＲ５とＲ６は、同一または異なって、水素、フェニルまたはＣ１−Ｃ６−アルキルを意味し、
Ｒ４は、水素またはＲ３を意味し、
Ｅ＋、Ｇ＋は、互いに独立して、Ｈ＋、あるいは化学元素周期律表の１〜５主族または１もしくは２亜族または４〜８亜族から選択される金属カチオンＭｐ＋の当量Ｍｐ＋／ｍを表し、ここでｍは１、２もしくは３の数を、そしてｐは１、２もしくは３の数を意味するか、あるいは置換されたもしくは非置換のアンモニウムイオンを表す。）
【請求項２】
前記式（ＩＩ）の化合物において、ｓが、１〜３の数、そしてｎが０〜２の数を意味することを特徴とする、請求項１に記載の顔料調合物。
【請求項３】
Ｒ３が、Ｃ１−Ｃ６−アルキル、ベンジル、フェニル、フェニル−ＮＲ５Ｒ６、フェニル−ＣＯＯ−Ｅ＋、フェニル−ＳＯ３−Ｅ＋、Ｃ１−Ｃ６−アルキル−ＮＲ５Ｒ６、Ｃ１−Ｃ６−アルキル−ＳＯ３−Ｅ＋もしくはＣ１−Ｃ６−アルキル−ＣＯＯ−Ｅ＋（式中、Ｒ５とＲ６は、同一または異なって、水素、フェニルまたはＣ１−Ｃ６−アルキルを意味する。）；
Ｒ４が、水素、Ｃ１−Ｃ６−アルキル、ベンジルまたはフェニルを意味し、
Ｅ＋、Ｇ＋が、互いに独立して、水素、アルカリ土類金属、アルカリ金属、または第３主族の金属を意味することを特徴とする、請求項１または２のいずれかに記載の顔料調合物。
【請求項４】
Ｃ．Ｉ．ピグメントレッド２５４と、前記式（ＩＩ）の顔料系分散剤との重量比が、（９９．９：０．１）〜（８０：２０）であることを特徴とする、請求項１〜３のいずれか一項またはそれ以上に記載の顔料調合物。
【請求項５】
Ｃ．Ｉ．ピグメントレッド２５４と、前記式（ＩＩ）の顔料系分散剤との重量比が、（９６：４）〜（８８：１２）であることを特徴とする、請求項４に記載の顔料調合物。
【請求項６】
ＣｕＫα線を用いた粉末Ｘ線回折図において、メインピークの半値幅ＨＷＢが０．２〜０．７°２θであることを特徴付けられる、請求項１〜５のいずれか一項またはそれ以上に記載の顔料調合物。
【請求項７】
Ｃ．Ｉ．ピグメントレッド２５４を、微細化の前またはその間に、または仕上げ処理の前またはその間に、前記式（ＩＩ）の顔料系分散剤と混合することを特徴とする、請求項１〜６の一項またはそれ以上に記載の顔料調合物の製造方法。
【請求項８】
天然もしくは合成由来の高分子量有機材料の顔料着色のための、請求項１〜６のいずれか一項またはそれ以上に記載の顔料調合物の使用。
【請求項９】
プラスチック、樹脂、塗料、ペイント、電子写真用トナーと現像剤、インキ、および印刷インキの顔料着色のための、請求項８に記載の使用。
【請求項１０】
メタリック塗料、カラーフィルター、およびインクジェットインキの顔料着色のための、請求項８または９に記載の使用。
【発明の詳細な説明】
【技術分野】
【０００１】
本発明は、ベース顔料としてのＣ．Ｉ．ピグメントレッド２５４と、アミン基を含むか、またはアニオン性のＣ．Ｉ．ピグメントレッド２５５に基づく特定の顔料系分散剤とを有する新規な顔料調合物に関する。
【０００２】
顔料調合物は、ベース顔料と、特定の作用を有する基で置換された顔料であるいわゆる顔料系分散剤との組み合わせである。顔料系分散剤は、適用媒体中（Ａｎｗｅｎｄｕｎｇｓｍｅｄｉｅｎ）、特に塗料、印刷インキおよびインキ中での分散を容易にし、そして顔料のレオロジー的かつ色的な特性を向上させるために顔料に加えられる。それによって、例えば、多くの用途において色強度、透明性並びに光沢を高めることができる。
【０００３】
カラーフィルターの製造のためには、コントラスト比の減少を招く粒子の散乱を大幅に排除するために、特に微細な顔料が使用される。
【０００４】
国際公開第０１／０４２１５号パンフレット（特許文献１）は、微細なジケトピロロピロール系顔料、すなわち、次式のＣ．Ｉ．ピグメントレッド２５４（Ｉ）を開示している。
【０００５】
【化１】
2010520340.tif 000003
【０００６】
これは、高い結晶度および特定の吸収特性と結びついている特に狭い粒度分布によって特徴付けられる。そのようなＣ．Ｉ．ピグメントレッド２５４は、最初に粗製顔料を、乾燥状態で少なくとも８０℃で無機塩と共に撹拌し、引き続いて有機溶剤の存在下で無機塩と一緒に混練プロセスに供することにより得ることができる。
【０００７】
上記の公知法に基づき、商業製品を入手可能であり、これは高い透明性が必要とされる用途、例えば、カラーフィルターにおける用途に推奨される。それにもかかわらず、これら顔料は、当該技術分野の全ての要求を常に満たすわけではない。とりわけ、透明性、分散性およびレオロジーに関しては、改善の必要性がなおも存在する。
【０００８】
欧州特許出願公開第１１０４７８９号Ａ１明細書（特許文献２）、欧州特許公開第１３６２０８１号Ｂ１明細書（特許文献３）および特開平０３−０２６７６７号公報（特許文献４）は、顔料、例えばジケトピロロピロール類またはキナクリドン類に基づく顔料系分散剤を記載している。
【先行技術文献】
【特許文献】
【０００９】
【特許文献１】国際公開第０１／０４２１５号パンフレット
【特許文献２】欧州特許出願公開第１１０４７８９号Ａ１明細書
【特許文献３】欧州特許公開第１３６２０８１号Ｂ１明細書
【特許文献４】特開平０３−０２６７６７号公報
【発明の概要】
【発明が解決しようとする課題】
【００１０】
高い色強度、低い粘度およびベース顔料であるＣ．Ｉ．ピグメントレッド２５４からのできるだけ小さい色相のずれを有し、そして、とりわけカラーフィルター用途に適した、ベース顔料としてＣ．Ｉ．ピグメントレッド２５４を有する顔料調合物を提供するという課題があった。
【課題を解決するための手段】
【００１１】
特定の粒度を有するＣ．Ｉ．ピグメントレッド２５４と、以下に定義する顔料系分散剤に基づく顔料調合物が、個々の化合物の色特性によれば、明らかにより大きな色相のずれが予期されるにもかかわらず、上記課題を解決することが見出された。
【００１２】
本発明の対象は、２０〜１００ｎｍの平均粒度ｄ５０を有するＣ．Ｉ．ピグメントレッド２５４と、次式（ＩＩ）で表される少なくとも一種の顔料系分散剤を含有することを特徴とする顔料調合物である。
【００１３】
【化２】
2010520340.tif 000004
【００１４】
（式中、
ｓは、１〜５の数、好ましくは１〜３の数を表し、
ｎは、０〜４の数、好ましくは０〜２の数を表し、ここでｓとｎの合計は１〜５となり、
Ｒ３は、分岐状のもしくは非分岐状の、飽和もしくは不飽和の１〜２０個のＣ原子を有する脂肪族炭化水素基、またはＣ５−Ｃ７−シクロアルキル基、または１、２もしくは３個の芳香族環を有する芳香脂肪族もしくは芳香族の基（ここで環は縮合していても、あるいは結合して架橋していてもよい）、またはＯ、ＮおよびＳからなる群から選択されるヘテロ原子を１、２、３または４個含む、１、２もしくは３個の環を有する複素環の基、またはそれらの組み合わせを意味し；ここで、上述の炭化水素基、シクロアルキル基、芳香族の基、芳香脂肪族の基、およびヘテロ芳香族の基は、ＯＨ、ＣＮ、Ｆ、Ｃｌ、Ｂｒ、ＮＯ２、ＣＦ３、Ｃ１−Ｃ６−アルコキシ、Ｓ−Ｃ１−Ｃ６−アルキル、ＮＨＣＯＮＨ２、ＮＨＣ（ＮＨ）ＮＨ２、ＮＨＣＯ−Ｃ１−Ｃ６−アルキル、Ｃ１−Ｃ６−アルキル、ＣＯＯＲ５、ＣＯＯ−Ｅ＋、ＣＯＮＲ５Ｒ６、ＮＲ５Ｒ６、ＳＯ３Ｒ５、ＳＯ３−Ｅ＋またはＳＯ２−ＮＲ５Ｒ６の群から選択される１、２、３または４個の置換基で置換することができ、ここでＲ５とＲ６は、同一または異なって、水素、フェニルまたはＣ１−Ｃ６−アルキルを意味し、
Ｒ４は、水素またはＲ３を意味し、
Ｅ＋、Ｇ＋は、互いに独立して、Ｈ＋、あるいは化学元素周期律表の１〜５主族または１もしくは２亜族または４〜８亜族から選択される金属カチオンＭｐ＋の当量Ｍｐ＋／ｍを表し、ここでｍは１、２もしくは３の数を、そしてｐは１、２もしくは３の数を意味するか、あるいは置換されたもしくは非置換のアンモニウムイオンを表す。
【００１５】
上記式（ＩＩ）の好ましい顔料系分散剤においては、
Ｒ３は、Ｃ１−Ｃ６−アルキル、ベンジル、フェニル、フェニル−ＮＲ５Ｒ６、フェニル−ＣＯＯ−Ｅ＋、フェニル−ＳＯ３−Ｅ＋、Ｃ１−Ｃ６−アルキル−ＮＲ５Ｒ６、Ｃ１−Ｃ６−アルキル−ＳＯ３−Ｅ＋もしくはＣ１−Ｃ６−アルキル−ＣＯＯ−Ｅ＋（式中、Ｒ５とＲ６は、同一または異なって、水素、フェニルまたはＣ１−Ｃ６−アルキルを意味する。）を意味し、
Ｒ４は、水素、Ｃ１−Ｃ６−アルキル、ベンジルまたはフェニルを意味し、
Ｅ＋、Ｇ＋は、互いに独立して、水素、アルカリ土類金属、アルカリ金属、または第３主族の金属、特にＬｉ、Ｎａ、Ｋ、Ｃａ、Ｓｒ、Ｂａ、Ａｌを意味する。
【００１６】
Ｅ＋および／またはＧ＋がアンモニウムイオンを表す場合には、これには、次のものが挙げられる。
（ｉ）ＮＲ７Ｒ８Ｒ９Ｒ１０（式中、置換基Ｒ７，Ｒ８，Ｒ９とＲ１０は、互いに独立して、それぞれ水素原子、Ｃ１−Ｃ３０−アルキル、Ｃ２−Ｃ３０−アルケニル、Ｃ５−Ｃ３０−シクロアルキル、フェニル、（Ｃ１−Ｃ８）−アルキルフェニル、（Ｃ１−Ｃ４）−アルキレンフェニル、または式−［ＣＨ（Ｒ１１）−ＣＨ（Ｒ１１）−Ｏ］ｋ−Ｈ（式中、ｋは１〜３０の数であり、２つの基Ｒ１１は、互いに独立して、水素、Ｃ１−Ｃ４−アルキル、または、ｋ＞１である場合に限り、それらの組み合わせを意味する。）で表される（ポリ）アルキレンオキシ基であり；
そして、Ｒ７、Ｒ８、Ｒ９および／またはＲ１０として示したアルキル、アルケニル、シクロアルキル、フェニルまたはアルキルフェニルは、アミノ、ヒドロキシおよび／またはカルボキシによって置換されることができ；
あるいは、置換基Ｒ７とＲ８が第四級Ｎ原子と一緒に、５〜７員の飽和環系を形成することができ、該環は、場合によってはＯ、ＳおよびＮの群から選択される更に別のヘテロ原子も含むか；
あるいは、置換基Ｒ７、Ｒ８とＲ９が第四級Ｎ原子と一緒に５〜７員の芳香環系を形成することができ、該環は、場合によってはＯ、ＳおよびＮの群から選択される更に別のヘテロ原子も含み、および場合によっては上記の環には追加の環が縮合している；
あるいは、
（ｉｉ）次式（ＩＩＩ）のアンモニウムイオン、
【００１７】
【化３】
2010520340.tif 000005
【００１８】
式中、
Ｒ１２、Ｒ１３、Ｒ１４とＲ１５は、互いに独立して、水素、または、式-［ＣＨ（Ｒ１１）−ＣＨ（Ｒ１１）Ｏ］ｋ−Ｈ（式中、ｋとＲ１１は、上述の意味を有する。）で表される（ポリ）アルキレンオキシ基を意味し；
ｑは、１〜１０の数であり；
ｒは、１〜５の数であり、ここでｒ≦ｑ＋１であり；
Ｔは、分岐状もしくは非分岐状のＣ２−Ｃ６−アルキレン基を意味するか、またはｑ＞１である場合に、Ｔは分岐状もしくは非分岐状のＣ２−Ｃ６−アルキレン基の組み合わせであることもできる。
【００１９】
上記式（ＩＩ）の顔料系分散剤は、それ自体は公知の化合物であり、公知の方法、例えば、特許文献４（特開平０３−０２６７６７号公報）または特許文献３（欧州特許公開第１３６２０８１Ｂ１号明細書）に従って製造することができる。
【００２０】
本発明による顔料調合物においては、Ｃ．Ｉ．ピグメントレッド２５４と、式（ＩＩ）の顔料系分散剤との重量比は、好ましくは（９９．９：０．１）〜（８０：２０）、特に好ましくは（９９：１）〜（８３：１７）、とりわけ（９８：２）〜（８５：１５）であり、中でも特に好ましくは（９６：４）〜（８８：１２）である。
【００２１】
上記成分であるＣ．Ｉピグメントレッド２５４と本発明による顔料系分散剤の混合物が特許請求の範囲に記載の量比にあれば、ΔＨとΔＣそれぞれのずれが３．０より大きくなることが予想されるであろう。彩度（Ｃｈｒｏｍａ）（Ｃ）は、所与の明度での色の鮮やかさを表すパラメータであり、ΔＣは、２つの色の鮮やかさの差異を示す。同様に、ΔＨは、２つの色を比較した際の色相の差異を示す。
【００２２】
しかしながら、驚くべきことに、本発明による顔料調合物を用いたアルキド／メラミン塗料系中で、１／３標準色深さ（Ｆａｒｂｔｉｅｆｅ）でＤＩＮ  ＥＮ  ＩＳＯ７８７−２６に従い着色すると、純粋なＣ．Ｉ．ＰＲ２５４および同じ粒度での着色との比較において、好ましくは２．０以下、とりわけ１．５以下、特に好ましくは１．０以下のΔＨ（ＣＩＥＬＡＢ準拠）を示すことが判明した。好ましくは、ΔＣ（ＣＩＥＬＡＢ準拠）は２．０以下、とりわけ１．５以下、そして特に好ましくは１．０以下である。
【００２３】
本発明による顔料調合物は、好ましくは高結晶性であり、ＣｕＫα線を用いた粉末Ｘ線回折図において、０．２〜０．７°２θ、特に０．３〜０．５°２θのメインピークの半値幅ＨＷＢによって特徴付けられる。
【００２４】
本発明の顔料調合物は、２０〜１００ｎｍ、好ましくは３０〜８０ｎｍ、特に３０〜６０ｎｍの平均粒度ｄ５０を有するベース顔料を含有する。Ｃ．Ｉ．ピグメントレッド２５４の粒度分布は、好ましくはガウス分布に近似するものであり、標準偏差σは、好ましくは４０ｎｍ未満、特に好ましくは３０ｎｍ未満である。一般に、標準偏差は５〜４０ｎｍ、好ましくは１０〜３０ｎｍである。
【００２５】
本発明の顔料調合物は、驚くべきことに、非常に低い粘度、好ましくは、円錐・平板型粘度計、例えばＨａａｋｅ社製のＲＳ７５を用いて２０℃で測定して３〜５０ｍＰａ・ｓの粘度を有する。
【００２６】
本発明の顔料調合物は、ジケトピロロピロール系顔料と顔料系分散剤の他に、更なに別の慣用の助剤や添加剤、例えば界面活性剤、分散剤、フィラー、標準化剤（Ｓｔｅｌｌｍｉｔｔｅｌ）、樹脂、ワックス、消泡剤、防塵剤、エキステンダー、帯電防止剤、防腐剤、乾燥遅延剤、湿潤剤、酸化防止剤、ＵＶ吸収剤および光安定剤を、顔料調合物の全重量に基づいて好ましくは０．１〜１０重量％、特に０．５〜５重量％の量で含有することができる。
【００２７】
界面活性剤としては、アニオンもしくはアニオン活性物質、カチオンもしくはカチオン活性物質、およびノニオンもしくは両性物質、またはそれらの物質の混合物が挙げられる。
【００２８】
アニオン活性物質としては、例えば、脂肪酸タウリド類、脂肪酸Ｎメチルタウリド類、脂肪酸イセチオナート類、アルキルフェニルスルホナート類、例えばドデシルベンゼンスルホン酸、アルキルナフタレンスルホナート類、アルキルフェノールポリグリコールエーテルスルフェート類、脂肪アルコールポリグリコールエーテルスルフェート類、脂肪酸アミドポリグリコールエーテルスルフェート類、アルキルスルホスクシナメート類、アルケニルコハク酸モノエステル類、脂肪アルコールポリグリコールエーテルスルホスクシナート類、アルカンスルホナート類、脂肪酸グルタメート類、アルキルスルホスクシナート類、脂肪酸サルコシド類；脂肪酸、例えば、パルミチン酸、ステアリン酸およびオレイン酸；これらアニオン性物質の塩およびセッケン、例えば脂肪酸、ナフテン酸および樹脂酸（例えばアビエンチン酸）のアルカリ塩、アルカリ可溶性樹脂、例えばロジン変性マレアート樹脂、および塩化シアヌル、タウリン、Ｎ，Ｎ'−ジエチルアミノ−プロピルアミンおよびｐ−フェニレンジアミンに基づく縮合物などが挙げられる。好ましいのは、樹脂セッケン、すなわち、樹脂酸のアルカリ塩である。
【００２９】
カチオン活性物質としては、例えば第四級アンモニウム塩、脂肪アミンオキシアルキレート類、ポリオキシアルキレンアミン類、オキシアルキル化ポリアミン類、脂肪アミンポリグリコールエーテル類、第一、第二、もしくは第三アミン類、例えばアルキルアミン類、シクロアルキルアミン類もしくは環状アルキルアミン類、特に、脂肪アミン類；脂肪アミン類もしくは脂肪アルコール類から誘導されたジアミン類およびポリアミン類、並びにそれらのオキシアルキレート類；脂肪酸から誘導されたイミダゾリン類、ポリアミノアミド化合物もしくはポリアミノ化合物１ｇ当たりアミン指数１００〜８００ｍｇＫＯＨを有する、ポリアミノアミド化合物もしくはポリアミノ化合物、またはポリアミノアミド樹脂もしくはポリアミノ樹脂、並びにこれらカチオン活性物質類の塩、例えばアセテートまたは塩化物などが挙げられる。
【００３０】
非イオノゲン物質および両性物質としては、例えば、脂肪アミンカルボキシグリシナート類、アミンオキシド類、脂肪アルコールポリグリコールエーテル類、脂肪酸ポリグリコールエステル類、ベタイン類、例えば脂肪酸アミド−Ｎ−プロピルベタイン類、脂肪族アルコールおよび芳香族アルコールのリン酸エステル、脂肪アルコールもしくは脂肪アルコールポリグリコールエーテル類、脂肪酸アミドエトキシレート、脂肪アルコールアルキレンオキシド付加物、およびアルキルフェノールポリグリコールエーテル類が挙げられる。
【００３１】
非顔料系分散剤については、これらは構造的に有機顔料に由来するものではない物質である。これらは分散剤として顔料製造時にすでに加えられるが、しばしば着色される適用媒体中への顔料の導入時、例えば適したバインダー中への顔料の分散によるカラーフィルターの製造時にも加えられる。これらは、ポリマー性物質、例えば、ポリオレフィン、ポリエステル、ポリエーテル、ポリアミド、ポリイミン、ポリアクリレート、ポリイソシアナート、これらのブロックコポリマー、相当するモノマーのコポリマー、もしくは他の種類のわずかなモノマーで変性された種類のポリマーであることができる。これらのポリマー性物質は、極性のアンカー基、例えばヒドロキシ基、アミノ基、イミノ基、アンモニウム基、カルボン酸基、カルボキシレート基、スルホン酸基、スルホナート基、またはホスホン酸基もしくはホスホナート基などを有しており、芳香族の非顔料系物質で変性することもできる。非顔料系分散剤は、そのほかに官能性基で化学的に変性された非有機顔料由来の芳香族物質であることもできる。このような非顔料系分散剤は、当業者には公知であり、その一部は商業的に入手できる（例えば、Ｓｏｌｓｐｅｒｓｅ（登録商標）（Ａｖｅｃｉａ社）、Ｄｉｓｐｅｒｂｙｋ（登録商標）（Ｂｙｋ−Ｃｈｅｍｉｅ社）、Ｅｆｋａ（登録商標）（Ｅｆｋａ社）。以下に、代表的ないくつかのタイプのものを挙げるが、原則的には任意の他の記載の物質も使用することができ、例えば、イソシアナートとアルコール、ジオールもしくはポリオール、アミノアルコール、またはジアミンもしくはポリアミンからなる縮合生成物、ヒドロキシカルボン酸からなるポリマー、オレフィンモノマーもしくはビニルモノマーと、エチレン不飽和カルボン酸もしくは−エステルからなるコポリマー、エチレン不飽和モノマーのウレタン含有ポリマー、ウレタン変性ポリエステル、シアヌルハロゲニドに基づく縮合物、ニトロキシル化合物含有ポリマー、ポリエステルアミド、変性ポリアミド、変性アクリルポリマー、ポリエステルとアクリルポリマーからなるくし型構造を有する分散剤、リン酸エステル、トリアジン誘導ポリマー、変性ポリエーテル、または非顔料系芳香族物質誘導の分散剤などが挙げられる。その際、これらの基本構造は、多くの場合において、例えば官能基を有する更に別の物質との化学反応により、または塩の形成により更に変性される。
【００３２】
本発明の顔料調合物は、好ましくは水性のプレスケークまたは湿性の顆粒として使用することができるが、通常、粉末状態の固体の系である。
【００３３】
本発明の対象は、本発明の顔料調合物の製造方法でもあり、Ｃ．Ｉ．ピグメントレッド２５４を、例えば混練、湿式粉砕、または乾式粉砕などの微細化の前またはその間に、または仕上げ処理の直前またはその間に、式（ＩＩ）の顔料系分散剤と混合することを特徴とする方法である。
【００３４】
例えば、顆粒物形態または粉末形態の乾燥成分を、粉砕前または粉砕後に混合することができ、また、一方の成分を、湿性状態または乾燥状態で他方の成分に加えることができ、例えば湿性プレスケークの形態で各成分を混合することができる。
【００３５】
混合は、例えば乾燥形態、湿性形態での粉砕、例えば混練により、あるいは懸濁状態で行うことができるか、あるいはこれらの方法の組み合わせによって行うことができる。粉砕は、水、溶剤、酸または粉砕助剤（例えば、塩）を添加して行うことができる。顔料結晶を微細化する混練は、特に有機溶剤の存在下でのソルトニーディングである。
【００３６】
混合はまた、Ｃ．Ｉ．ピグメントレッド２５４の製造工程の間に顔料系分散剤を加えることによっても行うことができる。しかしながら、顔料系分散剤のＣ．Ｉ．ピグメントレッド２５４への添加は、好ましくは、Ｃ．Ｉ．ピグメントレッド２５４の化学生成後であって、かつ微細粒子の形成前か形成中に行われる。
【００３７】
特に好ましくは、ジケトピロロピロール系顔料への顔料系分散剤の添加は、乾式粉砕または湿式粉砕の間に行われる。その際形成された微結晶性の顔料調合物は、一般に仕上げ（Ｆｉｎｉｓｈ）と称する後処理、例えば、水および／または溶媒中で、そして大抵高められた温度、例えば２００℃までの温度下、および場合によっては高められた圧力下での後処理に供することができる。顔料系分散剤はまた、乾式粉砕または湿式粉砕後であるが、しかし仕上げ前またはその間に加えることができる。言うまでもなく、顔料系分散剤は異なる時間に少しずつ分けて加えることもできる。
【００３８】
湿性の顔料調合物の乾燥時に、公知の乾燥装置、例えば乾燥箱、バケットホイール乾燥機、タンブル乾燥機、接触式乾燥機、および、特にスピンフラッシュ乾燥機もしくは噴霧乾燥機を使用することができる。
【００３９】
本発明の対象はまた、上述の方法に従って得ることができる顔料調合物である。
【００４０】
本発明の顔料調合物は、その卓越した色およびレオロジーに関する特性、特に高い凝集安定性、容易分散性、良好なレオロジー、高い色強度、透明性および飽和度（彩度）により特徴付けられる。これらは、多くの適用媒体中に容易におよび高い細度まで分散可能である。そのような顔料分散物は、塗料や印刷インキ濃厚物の高い顔料着色度においてさえも卓越したレオロジー特性を示す。その他の性質、例えば光沢、上塗り堅牢性（Ｕｅｂｅｒｌａｃｋｉｅｒｅｃｈｔｈｅｉｔ）、溶剤堅牢性、アルカリおよび酸堅牢性、耐光性、耐候性、および色相の高い純度などもまた、非常に良好である。その上、本発明の顔料調合物を用いることにより、カラーフィルターでの使用時に要求される赤色領域の色相を達成することができる。ここで、これらは、高いコントラストを保障し、そしてカラーフィルターでの使用時に生じるその他の要求、例えば、高い温度安定性や急で幅の狭い吸収帯域もまた満たす。これらは高い純度と低いイオン含有率で製造することができる。
【００４１】
本発明の顔料調合物は、原則的に天然もしくは合成由来全ての高分子量有機材料、例えば、プラスチック、樹脂、塗料、特に金属塗料、ペイント、電子写真用トナーと現像剤、エレクトレット材料、カラーフィルター並びにインキ、印刷インキの顔料着色に使用することができる。
【００４２】
本発明による顔料調合物で顔料着色可能な高分子量有機材料は、例えばセルロース化合物、例えばセルロースエーテルやセルロースエステル、例えばエチルセルロース、ニトロセルロース、セルロースアセテートもしくはセルロースブチラート、天然由来のバインダー、例えば脂肪酸、脂肪油、樹脂およびそれらの転化生成物、または合成樹脂、例えば重縮合物、重付加物、重合体および共重合体、例えばアミノプラスト、特にユリアホルムアルデヒド樹脂、メラミンホルムアルデヒド樹脂、アルキド樹脂、アクリル樹脂、フェノールプラストおよびフェノール樹脂、例えばノボラックやレゾール、尿素樹脂、ポリビニル類、例えばポリビニルアルコール、ポリビニルアセタール、ポリ酢酸ビニルもしくはポリビニルエーテル、ポリカーボネート、ポリオレフィン、例えばポリスチレン、ポリ塩化ビニル、ポリエチレンもしくはポリプロピレン、ポリ（メタ）アクリレートおよびそれらの共重合体、例えばポリアクリル酸エステルまたはポリアクリルニトリル、ポリアミド、ポリエステル、ポリウレタン、クマロン−インデン樹脂および炭化水素樹脂、エポキシド樹脂、様々な硬化機序を有する不飽和合成樹脂（ポリエステル、アクリレート）、ワックス、アルデヒド樹脂、ケトン樹脂、天然ゴム（Ｇｕｍｍｉ）、弾性ゴム（Ｋａｕｔｓｃｈｕｋ）およびその誘導体、およびラテックス、カゼイン、シリコーンおよびシリコーン樹脂、の個々のもの、あるいは混合物である。
【００４３】
この際、上述の高分子量有機化合物が、可塑性材料、溶融物として、あるいは紡糸液、分散物、塗料（Ｌａｃｋ）、ペイント（Ａｎｓｔｒｉｃｈｓｔｏｆｆ）または印刷インキの形態で存在するかどうかはここでは重要ではない。使用目的に応じて、本発明の顔料調合物をブレンドとして、あるいは調剤や分散物の形態で利用するのが有利であることが判明した。
【００４４】
高分子量有機媒体中へ導入する時に初めて顔料調合物を製造することもまた可能である。
【００４５】
したがって本発明の対象はまた、本発明による顔料調合物を着色有効量で含有する高分子有機材料でもある。
【００４６】
顔料着色する高分子量有機材料に基づいて、本発明による顔料調合物は、多くの場合に０．０１〜３０重量％、好ましくは０．１〜２０重量％の量で使用される。カラーフィルター用途のためには、より高い着色剤濃度を使用することもできる。
【００４７】
本発明による顔料調合物はまた、電子写真用トナーと現像液、例えば、一成分または二成分粉体トナー（一成分または二成分現像剤とも称される）、磁気トナー、液体トナー、重合トナーおよび特殊トナーにおける着色剤としても適している。典型的なトナーバインダーは、重合樹脂、重付加樹脂および縮重合樹脂、例えばスチレン樹脂、スチレンアクリレート樹脂、スチレンブタジエン樹脂、アクリレート樹脂、ポリエステル樹脂、フェノールエポキシド樹脂、ポリスルホン、ポリウレタンの個々のものまたはこれらの組み合わせ、並びにポリエチレンおよびポリプロピレンであり、これらは更に別の含有物質、例えば荷電制御剤、ワックスまたは流動性向上剤を含有することができるか、またはこれらの添加剤で後から変性することができる。
【００４８】
更に、本発明による顔料調合物は、粉体および粉末塗料、特に物品、例えば、金属、木材、プラスチック、ガラス、セラミック、コンクリート、繊維材料（Ｔｅｘｔｉｌｍａｔｅｒｉａｌ）、紙またはゴムからなる物品の表面被覆に使用される摩擦電気的にまたは動電気的に噴霧可能な粉末塗料の着色剤として適している。
【００４９】
その上、本発明による顔料調合物は、水系や非水系のインクジェットインキ、並びにホットメルト法に従って作用するようなインキの着色剤としても適している。
【００５０】
インクジェットインキは、本発明の顔料調合物を一般的に合計で０．５〜１５重量％、好ましくは１．５〜８重量％（乾燥物換算で）含有する。
【００５１】
マイクロエマルションインキは、有機溶剤、水、および場合によっては追加のヒドロトロープ物質（界面メディエーター）に基づく。マイクロエマルションインキは、本発明による顔料調合物を、一般に、０．５〜１５重量％、好ましくは１．５〜８重量％と、水を５〜９９重量％と、有機溶剤および／またはヒドロトロープ化合物を０．５〜９４．５重量％の量で含有する。
【００５２】
“溶剤系”のインクジェットインキは、好ましくは本発明の顔料調合物を０．５〜１５重量％、有機溶剤および／またはヒドロトロープ化合物を８５〜９９．５重量％の量で含有する。
【００５３】
ホットメルトインキは、通常、室温で固体であり、加熱時に液状になるワックス、脂肪酸、脂肪アルコールまたはスルホンアミドに基づく、その際好ましい融点範囲は約６０℃〜約１４０℃である。ホットメルトインクジェットインキは、例えば、本質的に、ワックス２０〜９０重量％と本発明の顔料調合物１〜１０重量％とからなる。更には、追加のポリマー（“染色溶解剤”として）０〜２０重量％、分散助剤０〜５重量％、粘度調整剤０〜２０重量％、可塑剤０〜２０重量％、粘着性助剤（Ｋｌｅｂｒｉｇｋｅｉｔｓｚｕｓａｔｚ）０〜１０重量％、透明性安定剤（例えばワックスの結晶化を防止する）０〜１０重量％、および酸化防止剤０〜２重量％を含むことができる。
【００５４】
とりわけ、本発明の顔料調合物は、カラーフィルター用の加法発色および減法発色のための着色剤として、例えば、電子光学システム、例えばテレビ画像スクリーン、ＬＣＤ（液晶ディスプレイ）、電荷結合素子、プラズマディスプレイまたはエレクトロルミネッセンスディスプレイ（これらは、アクティブ（ねじれネマチック）またはパッシブ（超ねじれネマチック）であることができる）の強誘電性ディスプレイや発光ダイオードであることができるもの、における着色剤として、並びに電子インキ（“ｅｌｅｃｔｒｏｎｉｃ  ｉｎｋｓ”または“ｅインキ”）や電子ペーパー（“ｅペーパー”）の着色剤としても適している。
【００５５】
反射型カラーフィルターと透過型カラーフィルターの両方のカラーフィルターを製造する際、顔料を適当なバインダー（アクリレート、アクリルエステル、ポリイミド、ポリビニルアルコール、エポキシド、ポリエステル、メラミン、ゼラチン、カゼイン）中のペーストの形態で、または顔料着色されたフォトレジストとして、個々のＬＣＤ構成部品（例えば、ＴＦＴ−ＬＣＤ＝薄膜トランジスタ液晶ディスプレイや、例えば、（（Ｓ）ＴＮ−ＬＣＤ）＝（超）ねじれネマチックＬＣＤ）上に塗布する。高い熱安定性以外に、安定なペーストまたは着色されたフォトレジストのためには、高い顔料純度も前提条件である。更には、顔料着色されたカラーフィルターは、インクジェット印刷法またはその他の適当な印刷法によっても設けることができる。
【００５６】
本発明による顔料調合物の赤い色相は、カラーフィルターのカラーセットである赤−緑−青（Ｒ，Ｇ，Ｂ）に非常に好ましく適している。これら３つのカラーは、相並んで個別のカラー画素として存在し、そして背面からの光透過によりフルカラー画像を生じさせる。
【００５７】
赤いカラー画素の典型的な着色剤は、ピロロピロール系顔料、キナクリドン系顔料およびアゾ系顔料、例えば、Ｃ．Ｉ．ピグメントレッド２５４、Ｃ．Ｉ．ピグメントレッド２０９、Ｃ．Ｉ．ピグメントレッド１７５およびＣ．Ｉ．ピグメントオレンジ３８の個々のものまたは混合物である。緑のカラー画素については、典型的にはフタロシアニン系着色剤が使用され、例えば、Ｃ．Ｉ．ピグメントグリーン３６およびＣ．Ｉ．ピグメントグリーン７である。
【００５８】
必要な場合には、陰影（Ｎｕａｎｃｉｅｒｅｎ、色調、色合い）を付けるために、個々のカラー画素を更に別の着色剤と混ぜることもできる。赤い色相と緑の色相については、好ましくは、黄色と、例えばＣ．Ｉ．ピグメントイエロー１３８、１３９、１５０、１５１、１８０および２１３と混合される。
【００５９】
以下の例において、別途明示しない限り、百分率表示は重量％を意味し、そして部は重量部を意味する。
【実施例】
【００６０】
例１：  顔料系分散剤１０％の存在下でのＣ．Ｉ．ピグメントレッド２５４のビーズミル粉砕
Ｐ．Ｒ．２５４を７０部、商業的に入手可能なナフタレンスルホン酸ベースの流動性改善剤を１．４部、ジルコニウム酸化物ビーズ（０．４〜０．６ｍｍ）を８００部、水を６００部、および特許文献３と同じ方法で製造された次式（ＩＶ）の顔料系分散剤を７部からなる混合物を、Ｄｒａｉｓ（登録商標）  Ａｄｖａｎｔｉｓ  Ｖ３−ミル中で粉砕する。
【００６１】
【化４】
2010520340.tif 000006
【００６２】
粉砕継続時間は、５〜６回の理論粉砕パス数に相当する。粉砕物をビーズから分離し、ろ過し、そしてフィルターケークを、水とイソブタノールの１：１混合物と一緒にｐＨ２で２時間還流下で加熱する。水蒸気蒸留後にろ過し、塩を含まないよう水で洗浄し、真空下で乾燥し、続いて粉末化する。３５ｎｍの平均粒度ｄ５０（ＴＥＭ）の赤色の顔料調合物を得る。
【００６３】
例２：Ｃ．Ｉ．ピグメントレッド２５４のビーズミル粉砕および溶剤処理前の顔料系分散剤１０％の添加
Ｐ．Ｒ．２５４を９０部、商業的に入手可能なナフタレンスルホン酸ベースの流動性改善剤を１．８部、および水８００部からなる混合物を均質なペーストにし、ジルコニウム酸化物ビーズ（０．４〜０．６ｍｍ）８００部の存在下、Ｄｒａｉｓ（登録商標）Ａｄｖａｎｔｉｓ  Ｖ３ミルで粉砕する。粉砕継続時間は５〜６回の理論粉砕パス数に相当する。約１０％濃度の粉砕懸濁液７４０部を、顔料系分散剤（ＩＶ）７．４部およびイソブタノールと、イソブタノールと水の１：１混合物が生じるように混合する。懸濁液を、ｐＨ２で２時間還流下で加熱し、水蒸気蒸留によるイソブタノールの分離後にろ過し、塩を含まないよう水で洗浄し、真空下で乾燥し、続いて粉末化する。４１ｎｍの平均粒度ｄ５０（ＴＥＭ）の赤色の顔料調合物を得る。
【００６４】
例３：顔料系分散剤５％の存在下でのＣ．Ｉ．ピグメントレッド２５４のビーズミル粉砕
例１と同様に行うが、式（ＩＶ）の顔料系分散剤を７部ではなく３．５部のみ使用する。３７ｎｍの平均粒度ｄ５０（ＴＥＭ）の赤色の顔料調合物を得る。
【００６５】
例４：Ｃ．Ｉ．ピグメントレッド２５４のビーズミル粉砕および溶剤処理前の顔料系分散剤５％の添加
例２と同様に行うが、式（ＩＶ）の顔料系分散剤を７．４部ではなく３．７部のみ使用する。３９ｎｍの平均粒度ｄ５０（ＴＥＭ）の赤色の顔料調合物を得る。
【００６６】
例５：顔料系分散剤１０％の存在下でのＣ．Ｉ．ピグメントレッド２５４のビーズミル粉砕
例１と同様に行うが、特許文献３と同様に製造した式（Ｖ）の顔料系分散剤を使用する。
【００６７】
【化５】
2010520340.tif 000007
【００６８】
６２ｎｍの平均粒度ｄ５０（ＴＥＭ）の赤色の顔料調合物を得る。
【００６９】
例６：Ｃ．Ｉ．ピグメントレッド２５４のビーズミル粉砕および溶剤処理前の顔料系分散剤１０％の添加
例２と同様に行うが、式（Ｖ）の顔料系分散剤を使用する。４６ｎｍの平均粒度ｄ５０（ＴＥＭ）の赤色の顔料調合物を得る。
【００７０】
例７：顔料系分散剤５％の存在下でのＣ．Ｉ．ピグメントレッド２５４のビーズミル粉砕
例５と同様に行うが、式（Ｖ）の顔料系分散剤を７部ではなく３．５部のみ使用する。４８ｎｍの平均粒度ｄ５０（ＴＥＭ）の赤色の顔料調合物を得る。
【００７１】
例８：Ｃ．Ｉ．ピグメントレッド２５４のビーズミル粉砕および溶剤処理前の顔料系分散剤５％の添加
例６と同様に行うが、式（Ｖ）の顔料系分散剤を７．４部ではなく３．７部のみ使用する。５９ｎｍの平均粒度ｄ５０（ＴＥＭ）の赤色の顔料調合物を得る。
【００７２】
例９：顔料系分散剤１０％の存在下でのＣ．Ｉ．ピグメントレッド２５４のビーズミル粉砕
例１と同様に行うが、特許文献４と同様に製造した式（ＶＩ）の顔料系分散剤をのみ使用する。
【００７３】
【化６】
2010520340.tif 000008
【００７４】
４９ｎｍの平均粒度ｄ５０（ＴＥＭ）の赤色の顔料調合物を得る。
【００７５】
例１０：Ｃ．Ｉ．ピグメントレッド２５４のビーズミル粉砕および溶剤処理前の顔料系分散剤１０％の添加
例２と同様に行うが、式（ＶＩ）の顔料系分散剤を使用する。６０ｎｍの平均粒度ｄ５０（ＴＥＭ）の赤色の顔料調合物を得る。
【００７６】
例１１：顔料系分散剤５％の存在下でのＣ．Ｉ．ピグメントレッド２５４のビーズミル粉砕
例９と同様に行うが、式（ＶＩ）の顔料系分散剤を７部ではなく３．５部のみ使用する。５１ｎｍの平均粒度ｄ５０（ＴＥＭ）の赤色の顔料調合物を得る。
【００７７】
例１２：Ｃ．Ｉ．ピグメントレッド２５４のビーズミル粉砕および溶剤処理前の顔料系分散剤５％の添加
例１０と同様に行うが、式（ＶＩ）の顔料系分散剤を７．４部ではなく３．７部のみ使用する。５６ｎｍの平均粒度ｄ５０（ＴＥＭ）の赤色の顔料調合物を得る。
【００７８】
例１３：顔料系分散剤１０％の存在下でのＣ．Ｉ．ピグメントレッド２５４のソルトニーディング
Ｐ．Ｒ．２５４を１５部、顔料系分散剤（ＶＩ）１．５部、微晶質塩化ナトリウム９０部、ジエチレングリコール２６部からなる混合物を、８０℃で２４時間、ダブルトラフニーダーで混練する。混練物は、塩酸９００部中、９０℃で２時間撹拌し、固形物をろ別し、中性になるまで水で洗浄し、そして乾燥する。４５ｎｍの平均粒度ｄ５０（ＴＥＭ）の赤色の顔料調合物を得る。
【００７９】
例１４：顔料系分散剤５％の存在下でのＣ．Ｉ．ピグメントレッド２５４のソルトニーディング
例１３と同様に行うが、式（ＶＩ）の顔料系分散剤を１．５部ではなく０．７５部のみ使用する。４９ｎｍの平均粒度ｄ５０（ＴＥＭ）の赤色の顔料調合物を得る。
【００８０】
比較例Ａ：顔料系分散剤なしのＣ．Ｉ．ピグメントレッド２５４のビーズミル粉砕
Ｐ．Ｒ．２５４を９０部、商業的に入手可能なナフタレンスルホン酸ベースの流動性改善剤１．８部、水８００部からなる混合物を均質なペーストにし、ジルコニウム酸化物ビーズ（０．４〜０．６ｍｍ）８００部の存在下でＤｒａｉｓ（登録商標）  Ａｄｖａｎｔｉｓ  Ｖ３ミルで粉砕する。粉砕継続時間は５〜６回の理論粉砕パス数に相当する。粉砕懸濁液は、イソブタノールと水の１：１混合物を生じるようイソブタノールと混合する。懸濁液はｐＨ２で２時間還流下で加熱し、水蒸気蒸留によるイソブタノールの分離後ろ過し、塩を含まなくなるまで水で洗浄し、真空下で乾燥し、続いて粉末化する。１０２ｎｍの平均粒度ｄ５０（ＴＥＭ）の赤色の顔料調合物を得る。
【００８１】
試料の粒度分布：
粒度分布については、一連の電子顕微鏡写真を使用する。一次粒子は視覚によって識別する。各々の一次粒子の面積を、グラフィックタブレットを使って測定する。この面積から、面積の同じ円の直径が算出される。このように計算された等価直径の頻度分布を求め、そして頻度を体積割合に換算して粒度分布として表す。
【００８２】
標準分布は、分布の幅の尺度である。標準偏差が小さいほど、粒度分布はより狭くなる。
【００８３】
【表１】
2010520340.tif 000009
【００８４】
試料の結晶化度：
粉末Ｘ線回折における反射の半値幅の大きさが、試料の結晶化度の尺度である。半値幅が小さいほど、試験した材料はより結晶化度が高い。半値幅ＨＷＢは、それぞれの場合の最大ピーク（２８°における）の半分の高さ（最大値の半分）での反射の幅のことであると解釈される。
【００８５】
試料の半値幅は、ＳＴＯＥ／θ−回折装置（Ｃｕ−Ｋα、Ｕ＝４０ｋＶ、Ｉ＝４０ｍＡ）を用いて測定する（スリット：プライマリサイド／垂直２×８ｍｍ、プライマリサイド／水平１．０ｍｍ、セカンダリサイド０．５ｍｍ）。試料ホルダーとして、標準の鋼製ホルダーを使用する。測定時間は所望の統計的信頼性に合わせ、角度幅２θは、測定全体を通じて５〜３０°であり、ステップ幅は３秒の周期時間で０．０２°である。特定範囲において、ステップ幅０．０２°と周期時間６秒で２３〜３０°の範囲で測定する。
【００８６】
Ｘ線は、グラファイト−セカンダリモノクロメータによってモノクローム化し、シンチレーションカウンタで試料を連続回転させながら測定する。評価のために、第二の測定２θ＝２３〜３０°の全角度範囲について、プロフィルフィットを行う（フィットファンクション：ローレンツ２（４反射））。
【００８７】
【表２】
2010520340.tif 000010
【００８８】
カラーフィルター用途のミルベースの粘度：
上述の例からの顔料または顔料調合物１０ｇを、ＰＧＭＥＡ（プロピレングリコールモノメチルエーテルアセテート）７３ｇ中に懸濁し、商業上慣用の高分子量ブロックコポリマー１７ｇとジルコニウム酸化物ビーズ（０．３ｍｍ）２５０ｇと混合し、そしてＦｉｒｍａ  Ｌａｕ  ＧｍｂＨ製のペイントシェーカーディスパーズＤＡＳ  ２００で３時間分散する。
【００８９】
このミルベースの粘度を測定するために、円錐・平板型粘度計、ＨａａｋｅＲＳ７５を２０℃で用いる。
【００９０】
【表３】
2010520340.tif 000011
【００９１】
上記の顔料調合物を、スピンコーター（ＰＯＬＯＳウエハスピナー）を使って、ガラスプレート（ＳＣＨＯＴＴ、レーザーで１０×１０ｃｍに切断）上に塗布する。低い粘度のために、薄い層厚（５００〜１３００ｎｍ）で、非常に良好なコントラスト値（ＴＳＵＢＯＳＡＫＡ  ＥＬＥＣＴＲＩＣ  ＣＯ．，ＬＴＤ，  Ｍｏｄｅｌｌ  ＣＴ−１）を有する、明度が高く、高い透明性の、赤色の着色が得られ、これは非添加の試料の色相から僅かしかずれていない。
【００９２】
例１〜１４の顔料調合物は、それらの高いコントラスト値のために、カラーフィルター用途に非常に適している。
【００９３】
透明な焼付け塗料への応用例：
顔料混合物の色強度、彩度ΔＣおよび色相ΔＨを調査するため、得られた顔料調合物を透明なアルキドメラミン焼付け塗料系中に完全に分散させて、フルトーンの塗料を得た。続いて、アルキドメラミンフルトーン塗料６部を、３０％濃度の白色塗料２０部を混合して、淡色化（ホワイトリダクション）塗料を製造した。
【００９４】
この得られた淡色化塗料を、比較する試料の淡色塗料と相並べて白色のボール紙カード上に塗り付け、３０分間空気乾燥させた後、１４０℃で３０分間焼き付けた。色強度とその測定は、ＤＩＮ  ＥＮ  ＩＳＯ  ７８７−２６に従って定義される。
【００９５】
上記の例で製造された顔料調合物の色強度、彩度（色の純度）、および色相を、以下の表に示す。
【００９６】
色強度（１００％）、彩度ΔＣ（色純度）（ΔＣ＝０）、及び色相ΔＨ（ΔＨ＝０）の基準として、比較例Ａの顔料を援用した。
【００９７】
【表４】
2010520340.tif 000012
【００９８】
記載の量比の成分Ｃ．Ｉ．ピグメントレッド２５４と、本発明の顔料系分散剤の混合物に関して、それぞれの場合のΔＨとΔＣのずれは、２．０〜３．０より大きくなると予想されたであろう。
【手続補正書】
【提出日】平成20年8月22日(2008.8.22)
【手続補正１】
【補正対象書類名】特許請求の範囲
【補正対象項目名】全文
【補正方法】変更
【補正の内容】
【特許請求の範囲】
【請求項１】
２０〜１００ｎｍの平均粒度ｄ５０を有するＣ．Ｉ．ピグメントレッド２５４と、次式（ＩＩ）で表される少なくとも一種の顔料系分散剤を含有することを特徴とする顔料調合物。
【化１】
2010520340.tif 000015
（式中、
ｓは、１〜５の数の数を表し、
ｎは、０〜４の数の数を表し、ここでｓとｎの合計は１〜５となり、
Ｒ３は、フェニル−ＮＲ５Ｒ６、フェニル−ＣＯＯ−Ｅ＋、フェニル−ＳＯ３−Ｅ＋、Ｃ１−Ｃ６−アルキル−ＮＲ５Ｒ６、Ｃ１−Ｃ６−アルキル−ＳＯ３−Ｅ＋もしくはＣ１−Ｃ６−アルキル−ＣＯＯ−Ｅ＋（式中、Ｒ５とＲ６は、同一または異なって、水素、フェニルまたはＣ１−Ｃ６−アルキルを意味する。）；
Ｒ４は、水素、Ｃ１−Ｃ６−アルキル、ベンジルまたはフェニルを意味し、
Ｅ＋、Ｇ＋は、互いに独立して、水素、アルカリ土類金属、アルカリ金属、または第３主族の金属を意味する。）
【請求項２】
前記式（ＩＩ）の化合物において、ｓが、１〜３の数、そしてｎが０〜２の数を意味することを特徴とする、請求項１に記載の顔料調合物。
【請求項３】
Ｃ．Ｉ．ピグメントレッド２５４と、前記式（ＩＩ）の顔料系分散剤との重量比が、（９９．９：０．１）〜（８０：２０）であることを特徴とする、請求項１または２のいずれか一項またはそれ以上に記載の顔料調合物。
【請求項４】
Ｃ．Ｉ．ピグメントレッド２５４と、前記式（ＩＩ）の顔料系分散剤との重量比が、（９６：４）〜（８８：１２）であることを特徴とする、請求項３に記載の顔料調合物。
【請求項５】
ＣｕＫα線を用いた粉末Ｘ線回折図において、メインピークの半値幅ＨＷＢが０．２〜０．７°２θであることを特徴とする、請求項１〜４のいずれか一項またはそれ以上に記載の顔料調合物。
【請求項６】
Ｃ．Ｉ．ピグメントレッド２５４を、微細化の前またはその間に、または仕上げ処理の前またはその間に、前記式（ＩＩ）の顔料系分散剤と混合することを特徴とする、請求項１〜５のいずれか一項またはそれ以上に記載の顔料調合物の製造方法。
【請求項７】
天然もしくは合成由来の高分子量有機材料の顔料着色のための、請求項１〜５のいずれか一項またはそれ以上に記載の顔料調合物の使用。
【請求項８】
プラスチック、樹脂、塗料、ペイント、電子写真用トナーと現像剤、インキ、および印刷インキの顔料着色のための、請求項７に記載の使用。
【請求項９】
メタリック塗料、カラーフィルター、およびインクジェットインキの顔料着色のための、請求項７または８に記載の使用。
【国際調査報告】
2010520340.tif 000016
2010520340.tif 000017
2010520340.tif 000018
2010520340.tif 000019
2010520340.tif 000020
2010520340.tif 000021